(57)【特許請求の範囲】
【請求項１】
発泡性ポリスチレン系樹脂粒子中に、該粒子に対し，発泡剤２〜４重量％、沸点５０℃以上の炭化水素類０．３−２．０重量％を含有させてなる事を特徴とする低中倍率発泡可能な発泡性ポリスチレン系樹脂粒子。
【発明の詳細な説明】
【０００１】
【発明の属する技術分野】
本発明は，発泡倍率５〜３０倍という低中発泡用途での使用に適した発泡性ポリスチレン系樹脂粒子に関するものであり，特に広い倍率範囲に適用でき，成形サイクルが短く，表面伸びの優れた発泡性ポリスチレン系樹脂粒子に関するものである。
【０００２】
【従来の技術】
発泡性ポリスチレン系樹脂粒子を加熱し，予備発泡粒子を得た後，成形型内に充填し，蒸気等で加熱する事により所望の形状を有した発泡成形体が得られる。従来，かかる発泡成形体としては，発泡倍率が数倍から８０倍程度のものが，用途に応じて適宜使用されていた。４０倍から６０倍で使用されるのが，一般的であるが，低中発泡倍率のものも要求されている。
【０００３】
低中発泡倍率の発泡成形体を作るには低中発泡倍率の予備発泡粒子を得ることが必要であるが，通常の発泡性ポリスチレン系樹脂粒子を予備発泡すると成形サイクルが長くなり、生産性が低下するという欠点があった。また，発泡剤を予備発泡段階で減少させることもできるが、予備発泡時間が長くなり生産性が低下する。一方単純に発泡性ポリスチレン系樹脂粒子中の発泡剤を減らすと予備発泡が遅くなり，中倍率側では表面伸びが低下すると言う欠点を有していた。低倍率なら発泡剤を減らしてもよいが、低倍率用，中倍率用と各々に適した製品を製造しなければならず製造コストが高くなると言う問題があった。
【０００４】
【発明が解決しようとする課題】
本発明は，５倍から３０倍という低中倍の広い倍率範囲で、成形サイクルが短く，且つ表面伸びが良好な低中発泡倍率用発泡ポリスチレン系樹脂ビーズを得ることを目的とする。
【０００５】
【課題を解決するための手段】
本発明者らは上記課題を解決する為に鋭意検討した結果，発泡性ポリスチレン系樹脂粒子中に、該粒子に対して，発泡剤２〜４重量％，沸点５０℃以上の炭化水素類０．３−２．０重量％を含有させてなる事を特徴とする低中倍率発泡に適した発泡性ポリスチレン系樹脂粒子を得ることができた。
【０００６】
【発明の実施の形態】
本発明において用いられるポリスチレン系樹脂は，スチレン及び又はαーメチルスチレンを５０重量％以上含む単量体の重合体又は共重合体である。スチレン及び又はα−メチルスチレンと共重合可能な単量体は、パラメチルスチレン、ｔ−ブチルスチレン、クロルスチレンなどのスチレン系誘導体、メチルアクリレート、ブチルアクリレート、メチルメタクリレート、エチルメタクリレート、セチルメタクリレートなどのアクリル酸およびメタクリル酸のエステル、あるいはアクリロニトリル、ジメチルフマレート、エチルフマレートなどの各種単量体が挙げられ、これらの単量体を単独もしくは２種以上混合して用いることができる。また、ジビニルベンゼン、アルキレングリコールジメタクリレートなどの２官能性単量体を併用してもよい。
【０００７】
本発明に於いて用いられるポリスチレン系樹脂の重量平均分子量は，２０万以上４０万以下，好ましくは２５万以上４０万以下である。重量平均分子量が小さすぎると得られる成形体の強度が小さくなり，重量平均分子量が大きすぎると，発泡速度が遅くなってしまう。
本発明において用いる易揮発性発泡剤としては、プロパン、ブタン、ペンタンがあげられる。これらは、単独もしくは２種以上を併せて用いることができ、重合工程中に添加してもよいし、重合工程終了後に添加してもよい。
【０００８】
その含有量は２−４重量％である。２重量％未満であると予備発泡速度が遅くなり，表面伸びも低下するので好ましくない。また４重量％を越えると成形サイクルが長くなり，好ましくない。
本発明において用いる発泡助剤としては、沸点５０℃以上の炭化水素類があげられ、ヘキサンなどの脂肪族炭化水素、シクロペンタン、シクロヘキサンなどの脂環族炭化水素が挙げられる。これらは単独もしくは２種以上を併せて用いることができ、重合工程中に添加してもよいし、重合工程終了後に添加してもよい。その含有量は，０．３〜２重量％である。０．３未満では，発泡速度が遅くなり好ましくない。また２重量％を越えると成形サイクルが長くなり好ましくない。
【０００９】
また該発泡性ポリスチレン系樹脂粒子には，充填剤・難燃剤・造核剤・着色剤・紫外線吸収剤・酸化防止剤などを含有していても良い。
【００１０】
【実施例】
次に、本発明を実施例、比較例によってさらに詳細に説明するが，本発明はこれら実施例に限定されるものではない。
＊シクロヘキサン量の測定
発泡性ポリスチレン系樹脂粒子を塩化メチレンに溶解し、ガスクロマトグラフィー（島津製作所製  ＧＣ−１４Ｂ，カラム：３ｍ，充填剤  ＰＥＧ−２０Ｍ２５％，カラム温度：１１０℃）にて測定した。
＊成形
東洋機械金属株式会社製成型機（ＰＳ−９０）を使用して倍率１０倍，２０倍、３０倍の成形体（縦／横／厚み＝４５０ｍｍ／３００ｍｍ／２０ｍｍ）を成形した。サイクルが４００秒以内を○とし、そうでないものを×とした。
＊成形体表面伸び
成形体の表面の粒間を目視で評価し，良好なものを○とし、そうでないものを×とした。
（実施例１）
攪拌機を具備した反応器に，純水４３０ｋｇ，第三リン酸カルシウム１．３５ｋｇ，ドデシルベンゼンスルフォン酸ナトリウム３３ｇ，塩化ナトリウム２．５ｋｇ，エチレンビスステアリルアミド４００ｇ入れ攪拌し水懸濁液とした後，スチレン５５０ｋｇに重合開始剤として，ベンゾイルパーオキサイド１ｋｇ，１，１−ビス−ｔ−ブチルパーオキシ−３，３，５−トリメチルシクロヘキサン０．８５ｋｇを溶解し，反応容器に加え，９０℃に昇温してから６時間かけて重合した。次いで発泡助剤としてシクロヘキサン１１ｋｇ・発泡剤としてブタン１３．７５ｋｇを添加し、１１０℃に昇温して７時間保持した後冷却して，その内容物を取り出し脱水・乾燥し，発泡性ポリスチレン系樹脂粒子を得た。得られた樹脂粒子中のブタン量、シクロヘキサン量は、表１に示す。
【００１１】
得られた発泡性ポリスチレン系樹脂粒子を加圧式予備発泡機（大開工業社製）で蒸気により加熱を行った後払い出し，見掛け体積で１０倍、２０倍、３０倍の予備発泡粒子を得た。次いで，該予備発泡粒子を型内成形した後，４０℃の乾燥室で１日乾燥させた後，外観を観察しその粒間により評価した。成形サイクル・表面伸びとも問題なかった。
（実施例２）
ブタン仕込量を１６．５ｋｇ・シクロヘキサン仕込量を５．５ｋｇに変更する以外は，実施例１と同様にした。ブタン量、シクロヘキサン量は、表１に示す。成形サイクル・表面伸びとも問題なかった。
（実施例３）
ブタン仕込量を２２ｋｇ・シクロヘキサン仕込量を３．３ｋｇに変更する以外は，実施例１と同様にした。ブタン量、シクロヘキサン量は、表１に示す。
成形サイクル・表面伸びとも問題なかった。
（比較例１）
ブタン仕込量を８、７５ｋｇ・シクロヘキサン仕込量を１１ｋｇに変更する以外は，実施例１と同様にした。ブタン量、シクロヘキサン量は、表１に示す。成形サイクルに問題はなかったが，表面伸びが悪かった。
（比較例２）
ブタン仕込量を３３ｋｇ・シクロヘキサン仕込量を５、５ｋｇ部に変更する以外は，実施例１と同様にした。ブタン量、シクロヘキサン量は、表１に示す。表面伸びに問題は無かったが，成形サイクルが長くなった。
（比較例３）
ブタン仕込量を１６、５ｋｇ・シクロヘキサン仕込量を０に変更する以外は，実施例１と同様にした。ブタン量、シクロヘキサン量は、表１に示す。成形サイクルに問題はないが，表面伸びが悪かった。
（比較例４）
ブタン仕込量を１６、５ｋｇ・シクロヘキサン仕込量を１６、５ｋｇに変更する以外は，実施例１と同様にした。表面ブタン量、シクロヘキサン量は、表１に示す。伸びに問題は無かったが，成形サイクルが長くなった。
【００１２】
【表１】
0003685619.tif 000002
【００１３】
【発明の効果】
本発明によれば，短い成形サイクルにて表面伸びの優れた低中倍率の成形体を得ることができる。